(57)【要約】【課題】Ｎｉ及びＬａを含むＡｌ−Ｎｉ−Ｌａ系Ａｌ基合金スパッタリングターゲットを用いて成膜したときに発生するスプラッシュを低減し得る技術を提供する。【解決手段】Ｎｉ及びＬａを含有するＡｌ−Ｎｉ−Ｌａ系Ａｌ基合金スパッタリングターゲットであって、スパッタリングターゲットの平面に対して垂直な断面における１／４ｔ（ｔは厚み）〜３／４ｔの部位を走査型電子顕微鏡（２０００倍）で観察したとき、（１）Ａｌ及びＮｉを主体とするＡｌ−Ｎｉ系金属化合物について、Ａｌ−Ｎｉ系金属化合物の全面積に対する平均粒径０．３〜３μｍのＡｌ−Ｎｉ系金属化合物の合計面積≧７０％であり、（２）Ａｌ及びＬａを主体とするＡｌ−Ｌａ系金属化合物について、Ａｌ−Ｌａ系金属化合物の全面積に対する平均粒径０．２〜２μｍのＡｌ−Ｌａ系金属間化合物の合計面積≧７０％である。【選択図】なし【特許請求の範囲】
【請求項１】
ＮｉおよびＬａを含有するＡｌ−Ｎｉ−Ｌａ系Ａｌ基合金スパッタリングターゲットであって、
前記スパッタリングターゲットの平面に対して垂直な断面における１／４ｔ（ｔは厚み）〜３／４ｔの部位を走査型電子顕微鏡を用いて倍率２０００倍で観察したとき、
（１）ＡｌおよびＮｉを主体とするＡｌ−Ｎｉ系金属化合物について、前記Ａｌ−Ｎｉ系金属化合物の全面積に対する、平均粒径が０．３μｍ以上３μｍ以下の範囲内にあるＡｌ−Ｎｉ系金属化合物の合計面積は、面積率で７０％以上であり、且つ、
（２）ＡｌおよびＬａを主体とするＡｌ−Ｌａ系金属化合物について、前記Ａｌ−Ｌａ系金属化合物の全面積に対する、平均粒径が０．２μｍ以上２μｍ以下のＡｌ−Ｌａ系金属間化合物の合計面積は、面積率で７０％以上である
ことを特徴とするＡｌ−Ｎｉ−Ｌａ系Ａｌ基合金スパッタリングターゲット。
【請求項２】
Ｎｉ：０．０５原子％以上５原子％以下、
Ｌａ：０．１０原子％以上１原子％以下
を含有する請求項１に記載のＡｌ−Ｎｉ−Ｌａ系Ａｌ基合金スパッタリングターゲット。
【請求項３】
ＮｉおよびＬａを含有するＡｌ−Ｎｉ−Ｌａ系Ａｌ基合金スパッタリングターゲットの製造方法であって、
Ｎｉ量が０．０５原子％以上５原子％以下、Ｌａ量が０．１０原子％以上１原子％以下のＡｌ−Ｎｉ−Ｌａ系Ａｌ基合金を用意する第１の工程と、
前記Ａｌ基合金を８００〜９５０℃の範囲内で溶解し、Ａｌ−Ｎｉ−Ｌａ系Ａｌ基合金の溶湯を得る第２の工程と、
前記Ａｌ基合金の溶湯を、ガス／メタル比が６Ｎｍ３／ｋｇ以上でガスアトマイズし、微細化する第３の工程と、
前記微細化した前記Ａｌ基合金をスプレイ距離が９００〜１２００ｍｍの条件でコレクターに堆積し、プリフォームを得る第４の工程と、
前記Ａｌ基合金プリフォームを緻密化手段によって緻密化し、緻密体を得る第５の工程と、
前記緻密体に塑性加工を施す第６の工程と
を包含することを特徴とするＡｌ−Ｎｉ−Ｌａ系Ａｌ基合金スパッタリングターゲットの製造方法。
【発明の詳細な説明】
【技術分野】
【０００１】
本発明は、ＮｉおよびＬａを含有するＡｌ−Ｎｉ−Ｌａ系Ａｌ基合金スパッタリングターゲットおよびその製造方法に関し、詳細には、スパッタリングターゲットを用いて薄膜を成膜する際、スパッタリングの初期段階で発生する初期スプラッシュの個数を低減することが可能なＡｌ−Ｎｉ−Ｌａ系Ａｌ基合金スパッタリングターゲットおよびその製造方法に関するものである。
【背景技術】
【０００２】
Ａｌ基合金は、電気抵抗率が低く、加工が容易であるなどの理由により、液晶ディスプレイ（LCD：Liquid Crystal Display）、プラズマディスプレイパネル（PDP：Plasma Display Panel）、エレクトロルミネッセンスディスプレイ（ELD：Electro Luminescence Display）、フィールドエミッションディスプレイ（FED：Field Emission Display）などのフラットパネルディスプレイ（FPD：Flat Panel Display）の分野で汎用されており、配線膜、電極膜、反射電極膜などの材料に利用されている。
【０００３】
例えば、アクティブマトリクス型の液晶ディスプレイは、スイッチング素子である薄膜トランジスタ（TFT：Thin Film Transistor）、導電性酸化膜から構成される画素電極、および走査線や信号線を含む配線を有するＴＦＴ基板を備えており、走査線や信号線は、画素電極に電気的に接続されている。走査線や信号線を構成する配線材料には、一般に、純ＡｌやＡｌ−Ｎｄ合金の薄膜が用いられるが、これらの薄膜を画素電極と直接接続すると、絶縁性の酸化アルミニウムなどが界面に形成されて電気抵抗が上昇するため、これまでは、上記Ａｌの配線材料と画素電極の間に、Ｍｏ，Ｃｒ，Ｔｉ，Ｗ等の高融点金属からなるバリアメタル層を設けて電気抵抗の低減化を図ってきた。
【０００４】
しかしながら、上記のようにバリアメタル層を介在させる方法は、製造工程が煩雑になって生産コストの上昇を招くなどの問題がある。
【０００５】
そこで、本願出願人は、バリアメタル層を介さずに、画素電極を構成する導電性酸化膜を配線材料と直接接続することが可能な技術（ダイレクトコンタクト技術）を提供するため、配線材料として、Ａｌ−Ｎｉ合金や、ＮｄやＹなどの希土類元素を更に含有するＡｌ−Ｎｉ合金の薄膜を用いる方法を提案している（特許文献１）。Ａｌ−Ｎｉ合金を用いれば、界面に導電性のＮｉ含有析出物などが形成され、絶縁性酸化アルミニウム等の生成が抑制されるため、電気抵抗率を低く抑えることができる。また、Ａｌ−Ｎｉ−希土類元素合金を用いれば、耐熱性が更に高められる。
【０００６】
ところで、Ａｌ基合金薄膜の形成には、一般にスパッタリングターゲットを用いたスパッタリング法が採用されている。スパッタリング法とは、基板と、薄膜材料から構成されるスパッタリングターゲット（ターゲット材）との間でプラズマ放電を形成し、プラズマ放電によってイオン化した気体をターゲット材に衝突させることによってターゲット材の原子をたたき出し、基板上に積層させて薄膜を作製する方法である。スパッタリング法は、真空蒸着法やアークイオンプレーティング（AIP：Arc Ion Plating）法と異なり、ターゲット材と同じ組成の薄膜を形成できるというメリットを有している。特に、スパッタリング法で成膜されたＡｌ基合金薄膜は、平衡状態では固溶しないＮｄなどの合金元素を固溶させることができ、薄膜として優れた性能を発揮することから、工業的に有効な薄膜作製方法であり、その原料となるスパッタリングターゲット材の開発が進められている。
【０００７】
近年、ＦＰＤの生産性拡大などに対応するため、スパッタリング工程時の成膜速度は、従来より高速化する傾向にある。成膜速度を速くするためには、スパッタリングパワーを大きくすることが最も簡便であるが、スパッタリングパワーを増加させると、スプラッシュ（微細な溶融粒子）などのスパッタリング不良が発生し、配線膜などに欠陥が生じるため、ＦＰＤの歩留りや動作性能が低下するなどの弊害をもたらす。
【０００８】
そこで、スプラッシュの発生を防止する目的で、例えば、特許文献２〜５に記載の方法が提案されている。このうち、特許文献２〜４は、いずれも、スプラッシュの発生原因がターゲット材組織の微細な空隙に起因するという観点に基づいてなされたものであり、Ａｌマトリックス中のＡｌと希土類元素との化合物粒子の分散状態を制御したり(特許文献２)、Ａｌマトリックス中のＡｌと遷移元素との化合物の分散状態を制御したり（特許文献３）、ターゲット中の添加元素とＡｌとの金属間化合物の分散状態を制御したり（特許文献４）することによって、スプラッシュの発生を防止している。また、特許文献５には、スプラッシュの原因であるアーキング（異常放電）を低減するため、スパッタ面の硬度を調整した後、仕上機械加工を行うことにより、機械加工に伴う表面欠陥の発生を抑制する方法が開示されている。
【０００９】
一方、本願出願人は、主に、大型ターゲット製造時の加熱により生じるターゲットの反りを防止する技術を開示している（特許文献６）。特許文献６では、Ａｌ−Ｎｉ−希土類元素合金スパッタリングターゲットを対象にしており、ターゲット平面に垂直な断面に、アスペクト比が２．５以上で円相当径直径が０．２μｍ以上の化合物を所定個数以上存在させることにより、ターゲットの変形を抑制できる方法を提案している。
【特許文献１】特開２００４−２１４６０６号公報
【特許文献２】特開平１０−１４７８６０号公報
【特許文献３】特開平１０−１９９８３０号公報
【特許文献４】特開平１１−２９３４５４号公報
【特許文献５】特開２００１−２７９４３３号公報
【特許文献６】特開２００６−２２５６８７号公報
【発明の開示】
【発明が解決しようとする課題】
【００１０】
前述したように、これまでにも、スプラッシュの発生を低減してスパッタリング不良を改善するための種々の技術は提案されているが、一層の改善が求められている。特に、スパッタリングの初期段階で発生する初期スプラッシュは、ＦＰＤの歩留まりを低下させるため、深刻な問題をもたらしているが、前述した特許文献２〜５のスプラッシュ発生防止技術は、初期スプラッシュの発生を充分有効に防止できるものではない。また、Ａｌ基合金のなかでも、画素電極を構成する導電性酸化膜と直接接続し得る配線材料として有用なＡｌ−Ｎｉ−希土類元素合金、とりわけ、Ａｌ−Ｎｉ−Ｌａ系Ａｌ基合金の薄膜形成に用いられるＡｌ基合金スパッタリングターゲットにおいて、上記課題を解決することが可能な技術は、未だ提案されていない。
【００１１】
本発明は、上記事情に鑑みてなされたものであり、その目的は、ＮｉおよびＬａを含むＡｌ−Ｎｉ−Ｌａ系Ａｌ基合金スパッタリングターゲットを用いて成膜するときに発生するスプラッシュ、特に、初期スプラッシュを低減し得る技術を提供することにある。
【課題を解決するための手段】
【００１２】
上記課題を解決することのできた本発明に係るＮｉおよびＬａを含有するＡｌ−Ｎｉ−Ｌａ系Ａｌ基合金スパッタリングターゲットは、ＮｉおよびＬａを含有するＡｌ−Ｎｉ−Ｌａ系Ａｌ基合金スパッタリングターゲットであって、前記スパッタリングターゲットの平面に対して垂直な断面における１／４ｔ（ｔは厚み）〜３／４ｔの部位を走査型電子顕微鏡を用いて倍率２０００倍で観察したとき、（１）ＡｌおよびＮｉを主体とするＡｌ−Ｎｉ系金属化合物について、前記Ａｌ−Ｎｉ系金属化合物の全面積に対する、平均粒径が０．３μｍ以上３μｍ以下の範囲内にあるＡｌ−Ｎｉ系金属化合物の合計面積は、面積率で７０％以上であり、且つ、（２）ＡｌおよびＬａを主体とするＡｌ−Ｌａ系金属化合物について、前記Ａｌ−Ｌａ系金属化合物の全面積に対する、平均粒径が０．２μｍ以上２μｍ以下のＡｌ−Ｌａ系金属間化合物の合計面積は、面積率で７０％以上であるところに要旨が存在する。
【００１３】
好ましい実施形態において、上記のＡｌ−Ｎｉ−Ｌａ系Ａｌ基合金スパッタリングターゲットは、Ｎｉ：０．０５原子％以上５原子％以下、Ｌａ：０．１０原子％以上１原子％以下を含有する。
【００１４】
また、上記課題を解決することができた上記Ａｌ−Ｎｉ−Ｌａ系Ａｌ基合金スパッタリングターゲットの製造方法は、Ｎｉ量が０．０５原子％以上５原子％以下、Ｌａ量が０．１０原子％以上１原子％以下のＡｌ−Ｎｉ−Ｌａ系Ａｌ基合金を用意する第１の工程と、前記Ａｌ基合金を８００〜９５０℃の範囲内で溶解し、Ａｌ−Ｎｉ−Ｌａ系Ａｌ基合金の溶湯を得る第２の工程と前記Ａｌ基合金の溶湯を、ガス／メタル比が６Ｎｍ３／ｋｇ以上でガスアトマイズし、微細化する第３の工程と、前記微細化した前記Ａｌ基合金をスプレイ距離が９００〜１２００ｍｍの条件でコレクターに堆積し、プリフォームを得る第４の工程と、前記Ａｌ基合金プリフォームを緻密化手段によって緻密化し、緻密体を得る第５の工程と、前記緻密体に塑性加工を施す第６の工程と、を包含するところに要旨が存在する。
【発明の効果】
【００１５】
本発明のＡｌ−Ｎｉ−Ｌａ系Ａｌ基合金スパッタリングターゲットは、上記のように、当該スパッタリングターゲット中に存在する金属間化合物（ＡｌおよびＮｉを主体とするＡｌ−Ｎｉ系金属化合物、そしてＡｌおよびＬａを主体とするＡｌ−Ｌａ系金属化合物）の粒度分布が適切に制御されているため、スプラッシュの発生、特に初期スプラッシュの発生が抑えられ、スパッタリング不良が効果的に抑制される。
【発明を実施するための最良の形態】
【００１６】
本発明者は、スパッタリング成膜時に発生するスプラッシュ、特に、スパッタリング成膜時の初期段階に発生する初期スプラッシュを低減することが可能なＡｌ−Ｎｉ−Ｌａ系Ａｌ基合金スパッタリングターゲットを提供するため、鋭意検討してきた。その結果、上記のスパッタリングターゲット中に含まれる金属間化合物（ＡｌおよびＮｉを主体とするＡｌ−Ｎｉ系金属化合物と、ＡｌおよびＬａを主体とするＡｌ−Ｌａ系金属化合物）の粒度分布は、いずれも、初期スプラッシュの発生と有意な相関関係を有していること、よって、上記金属間化合物の粒度分布を適切に制御すれば所期の目的が達成されることを見出し、本発明を完成した。
【００１７】
本明細書において、「ＡｌおよびＮｉを主体とするＡｌ−Ｎｉ系金属化合物」とは、後に詳述する方法で、スパッタリングターゲットをＥＤＸ（Energy Dispersive X-ray Fluoressence Spectrometer、エネルギー分散型Ｘ線分析装置）を備えたＳＥＭ（Scanning Electron Microscope、走査型電子顕微鏡）で分析したとき、後記する図２（ｃ）に示すように、ＡｌおよびＮｉのピークが強く検出され、これら以外の元素のピークは実質的に検出されないものを意味する。代表的なＡｌ−Ｎｉ系金属化合物としては、Ａｌ3Ｎｉなどの二元系金属化合物が挙げられる。また、「ＡｌおよびＬａを主体とするＡｌ−Ｌａ系金属化合物」とは、上記と同様の方法でスパッタリングターゲットを分析したとき、後記する図２（ｄ）に示すように、ＡｌおよびＬａのピークが強く検出され、これら以外の元素のピークは実質的に検出されないものを意味する。代表的なＡｌ−Ｌａ系金属化合物としては、Ａｌ11Ｌａ3などの二元系金属化合物が挙げられる。
【００１８】
また、本明細書において、「初期スプラッシュの発生を防止（低減）できる」とは、後記する実施例に示す条件（スパッタリング時間８１秒）でスパッタリングを行なったときに発生するスプラッシュの平均値が８個／ｃｍ２未満のものを意味する。このように、本発明では、スパッタリング時間を８１秒としており、スパッタリング成膜の初期段階におけるスプラッシュを評価している点で、初期段階におけるスプラッシュの発生を評価していない前述した特許文献２〜５の技術とは、評価基準が相違している。
【００１９】
まず、本発明で対象とするＡｌ−Ｎｉ−Ｌａ系Ａｌ基合金について説明する。
【００２０】
本発明において、Ａｌ−Ｎｉ−希土類元素系Ａｌ基合金のなかでも、特に、希土類元素としてＬａを含有するＡｌ−Ｎｉ−Ｌａ系Ａｌ基合金に着目した理由は、Ｎｄ、Ｙ、Ｌａなどの種々の希土類元素のなかでも、とりわけ、Ｌａが、耐熱性向上作用に極めて優れていることなどに基づく。
【００２１】
なお、Ａｌ−Ｎｉ−Ｌａ系Ａｌ基合金に関して言えば、本願出願人は、前述した特許文献１の出願後も、引き続き、ダイレクトコンタクト関連技術を提案しており、例えば、薄膜トランジスタの半導体層と直接接続することが可能な配線材料として、Ｌａなどの希土類元素を含有するＡｌ−Ｎｉ−Ｌａ系Ａｌ基合金を開示している（特願２００６−２２０６３３、以下、先願明細書と呼ぶ。）。上記の先願明細書には、Ｌａ以外の希土類元素として、Ｎｄを含むＡｌ−Ｎｉ−Ｎｄ系Ａｌ基合金も開示しているが、Ｎｄに比べ、Ｌａを添加した方が、耐熱性がより向上する傾向にあることが、その後の研究により明らかになった。
【００２２】
また、Ａｌ−Ｎｉ−希土類元素合金スパッタリングターゲットに関して言えば、前述した特許文献６も、上記組成のスパッタリングターゲットを対象にした技術を開示しているが、本発明のように、希土類元素としてＬａを含むＡｌ−Ｎｉ−Ｌａ系Ａｌ基合金スパッタリングターゲットを実質的に対象とするものではない。勿論、特許文献６には、本発明で対象とするＡｌ−Ｎｉ−Ｌａ系Ａｌ基合金スパッタリングターゲットにおいて、初期スプラッシュの発生を防止するために、所定の金属間化合物の粒度分布を制御するという本発明の技術的思想は存在しない。また、特許文献６で規定する化合物（金属間化合物）は、アスペクト比が２．５以上でかつ円相当直径が０．２μｍ以上の円板状化合物であり、球状の化合物を有する本発明とは、金属間化合物の形状が相違している。更に、両者は、製造方法も相違している。後に詳しく説明するように、本発明は、特許文献６と同様、好ましくは、スプレイフォーミング法によってＡｌ基合金プリフォームを製造しているが、特許文献６では、特に、ノズル径φを２．５〜１０ｍｍ、ガス圧を０．３〜１．５ＭＰａに制御して所定の円板状化合物を確保しているのに対し、本発明では、特に、ガス／メタル比を６Ｎｍ3／ｋｇ以上に制御して所望の粒度分布を確保している。特許文献６では、ガス／メタル比について全く考慮していないため、特許文献６に開示された製造方法に基づいたとしても、本発明のＡｌ−Ｎｉ−Ｌａ系Ａｌ基合金スパッタリングターゲットを製造することはできない。
【００２３】
また、Ａｌ基合金スパッタリングターゲットのスプラッシュ発生抑制技術として、例えば、上記特許文献６のほかに、前述した特許文献１〜特許文献４のように、Ａｌマトリックス中のＡｌと希土類元素との化合物や金属間化合物の分散状態などを制御する技術が開示されている。しかしながら、これらは、いずれも、本発明で対象とするＡｌ−Ｎｉ−Ｌａ系Ａｌ基合金スパッタリングターゲットについて、具体的に開示されたものではない。本発明のように、希土類元素としてＬａを含むＡｌ基合金は、上記の特許文献を含め、従来技術の欄に開示されたいずれの特許文献にも、開示されていない。
【００２４】
本発明は、以下に詳述するとおり、Ｌａを含むＡｌ−Ｎｉ−Ｌａ系Ａｌ基合金スパッタリングターゲットは、Ｌａ以外の希土類元素を含むＡｌ−Ｎｉ−希土類元素合金スパッタリングターゲット、例えば、特許文献６に開示されているＡｌ−Ｎｉ−Ｎｄ合金スパッタリングターゲットとは、金属間化合物の形状が大きく相違しているという新規知見に基づいてなされたものである。前者のＡｌ−Ｎｉ−Ｌａ系Ａｌ基合金スパッタリングターゲットでは、前述した図２に示すように、ＡｌとＮｉまたはＡｌとＬａからなる二元金属間化合物が主に存在し、ＡｌとＮｉとＬａとからなる三元金属間化合物は実質的に存在しないのに対し、後者のＡｌ−Ｎｉ−Ｎｄ合金スパッタリングターゲットでは、主に、ＡｌとＮｉとＮｄとからなる三元金属間化合物が存在し、ＡｌとＮｉまたはＡｌとＮｄとからなる二元金属間化合物は殆ど存在しておらず、本発明の技術は、Ａｌ−Ｎｉ−希土類元素系Ａｌ基合金スパッタリングターゲットのなかでも、特に、Ａｌ−Ｎｉ−Ｌａ系Ａｌ基合金スパッタリングターゲットに特化した技術と位置づけられる。
【００２５】
本発明のＡｌ基合金に含まれるＮｉの含有量は、０．０５原子％以上５原子％以下の範囲内であることが好ましい。これらの範囲は、後記する実施例の実験結果に基づいて算出されたものである。Ｎｉ量の下限が０．０５原子％を下回ると、０．３μｍ未満の金属間化合物が占める面積率が多くなり、スパッタリングターゲット材表面を機械加工する際に金属間化合物が脱落し、凹凸の表面積が増加するため、初期スプラッシュの個数が増加する。一方、Ｎｉ量の上限が５原子％を超えると、３μｍ超の金属間化合物が占める面積率が多くなり、スパッタリングターゲット材表面を機械加工する際に、表面の凹凸が大きくなって酸化物等の非導電性介在物の巻き込みが増えるため、初期スプラッシュの個数が増加する。Ｎｉの含有量は、０．１原子％以上４原子％以下であることがより好ましく、０．２原子％以上３原子％以下であることが更に好ましい。
【００２６】
また、本発明のＡｌ基合金に含まれるＬａの含有量は、０．１０原子％以上１原子％以下の範囲内であることが好ましい。これらの範囲は、後記する実施例の実験結果に基づいて算出され、Ｎｉと同様の観点から設定されたものである。Ｌａ量の下限が０．１０原子％を下回ると、０．２μｍ未満の金属間化合物が占める面積率が多くなり、スパッタリングターゲット材表面を機械加工する際に金属間化合物が脱落し、凹凸の表面積が増加するため、初期スプラッシュの個数が増加する。一方、Ｌａ量の上限が１原子％を超えると、２μｍ超の金属間化合物が占める面積率が多くなり、スパッタリングターゲット材表面を機械加工する際に、表面の凹凸が大きくなって酸化物等の非導電性介在物の巻き込みが増えるため、初期スプラッシュの個数が増加する。Ｌａの含有量は、０．１５原子％以上０．８原子％以下であることがより好ましく、０．２原子％以上０．６原子％以下であることが更に好ましい。
【００２７】
本発明に用いられるＡｌ基合金は、上記のように、ＮｉおよびＬａを両方含有し、残部：Ａｌおよび不可避不純物である。不可避不純物としては、例えば、製造過程などで不可避的に混入する元素、例えば、Ｓｉ、Ｆｅなどが挙げられる。
【００２８】
次に、本発明を特徴付ける金属間化合物（ＡｌおよびＮｉを主体とするＡｌ−Ｎｉ系金属化合物と、ＡｌおよびＬａを主体とするＡｌ−Ｌａ系金属化合物）について説明する。
【００２９】
本発明のスパッタリングターゲットは、当該スパッタリングターゲット中に存在する金属間化合物（ＡｌおよびＮｉを主体とするＡｌ−Ｎｉ系金属化合物と、ＡｌおよびＬａを主体とするＡｌ−Ｌａ系金属化合物）は、下記（１）および（２）の要件を満足するものである。
（１）ＡｌおよびＮｉを主体とするＡｌ−Ｎｉ系金属化合物について、前記Ａｌ−Ｎｉ系金属化合物の全面積に対する、平均粒径が０．３μｍ以上３μｍ以下の範囲内にあるＡｌ−Ｎｉ系金属化合物の合計面積は、面積率で７０％以上である。
（２）ＡｌおよびＬａを主体とするＡｌ−Ｌａ系金属化合物について、前記Ａｌ−Ｌａ系金属化合物の全面積に対する、平均粒径が０．２μｍ以上２μｍ以下のＡｌ−Ｌａ系金属間化合物の合計面積は、面積率で７０％以上である。
【００３０】
前述したように、本発明で対象とするＡｌ−Ｎｉ−Ｌａ系Ａｌ基合金スパッタリングターゲットでは、後に詳しく説明する測定方法でＳＥＭ反射電子像中の金属間化合物を画像解析したとき、観察され得る主な金属間化合物は、上記のような、ＡｌとＮｉまたはＡｌとＬａからなる二元金属間化合物の二種類のみであり、これまでに代表的に用いられてきたＡｌ−Ｎｉ−Ｎｄ系Ａｌ基合金スパッタリングターゲットを同様の測定方法で観察したときに見られる三元金属間化合物（Ａｌ−Ｎｉ−Ｌａ系Ａｌ基合金スパッタリングターゲットの場合でいえば、ＡｌとＮｉとＬａからなる三元金属間化合物）は、実質的に存在しない（前述した図２を参照）。
【００３１】
そして、本発明では、上記の各金属間化合物について、平均粒径が所定範囲内にある金属間化合物の面積率（占積率）を多くすれば、初期スプラッシュの発生を効果的に防止できるという実験結果に基づき、これらの金属間化合物の占積率をできるだけ多く設定した（本発明では、７０％以上）次第である。
【００３２】
上記金属間化合物によるスプラッシュ発生防止のメカニズムは、以下のように推定される。
すなわち、初期スプラッシュの発生原因は、一般に、スパッタリングターゲット材の表面を機械加工する際、金属間化合物が脱落し、凹凸の表面積が増加することにあると考えられている。そして、（１）ＡｌおよびＮｉを主体とするＡｌ−Ｎｉ系金属間化合物に関していえば、平均粒径が０．３μｍ未満の金属間化合物が占める面積率が多くなると初期スプラッシュの発生数が増加し、一方、平均粒径が３μｍ超の金属間化合物が占める面積率が多くなると、機械加工による表面凹凸の増加によって酸化物等の非導電性介在物の巻き込みが増大すると考えられ、結果的に、初期スプラッシュの発生数が増加する。このような傾向は、（２）ＡｌおよびＬａを主体とするＡｌ−Ｌａ系金属化合物に関しても同様に見られ、平均粒径が０．２μｍ未満の金属間化合物が占める面積率が多くなると初期スプラッシュの発生数が増加し、一方、平均粒径が２μｍ超の金属間化合物が占める面積率が多くなると、機械加工による表面凹凸の増加によって酸化物等の非導電性介在物の巻き込みが増大すると考えられ、結果的に、初期スプラッシュの発生数が増加する。
【００３３】
なお、Ａｌ−Ｎｉ系金属間化合物とＡｌ−Ｌａ系金属化合物との間で、初期スプラッシュの発生防止に寄与する金属間化合物の平均粒径の範囲が若干相違するのは、これらの金属間化合物とＡｌマトリックスとの界面強度が相違することに起因すると推定される。すなわち、Ａｌ−Ｌａ系金属間化合物とＡｌマトリックスとの界面強度は、Ａｌ−Ｎｉ系金属間化合物とＡｌマトリックスとの界面強度に比べて大きい。
【００３４】
本発明において、平均粒径が上記範囲を満足する金属間化合物の占積率は、面積率で、７０％以上とする。上記占積率は多い程よく、いずれの金属間化合物においても、例えば、７５％以上であることが好ましく、８０％以上であることがより好ましい。
【００３５】
本発明で対象とするＡｌ−Ｎｉ系金属間化合物とＡｌ−Ｌａ系金属化合物の粒度分布の測定方法は、以下のとおりである。
【００３６】
まず、ＮｉおよびＬａを含有するスパッタリングターゲットを用意する。
【００３７】
次に、上記スパッタリングターゲットの測定面［平面に対して垂直方向（圧延面法線方向、ＮＤ）の断面における１／４ｔ（ｔは厚み）〜３／４ｔの部位から任意の３箇所］について、ＥＤＸを備えたＳＥＭ（後記する実施例では、フィリップス社製のＱｕａｎｔａ  ２００ＦＥＧまたはカールツァイス社製のＳｕｐｒａ−３５を使用）を用いて倍率２０００倍で観察し、反射電子像を撮影する。なお、上記の測定面は、予め、鏡面研磨しておく。１視野サイズは約６０μｍ×５０μｍとする。撮影した反射電子像を、解析装置［ナノシステム(株)製「NanoHunter NS2K-Pro」］を用いて画像解析し、Ａｌ−Ｎｉ系金属間化合物およびＡｌ−Ｌａ系金属間化合物の平均粒径（円相当直径）および当該平均粒径の金属間化合物が全金属間化合物中に占める面積率を求める。このようにして、合計３視野の面積率を求め、その平均値を各金属間化合物の面積率とする。
【００３８】
上記の測定方法によれば、Ａｌ−Ｌａ系金属間化合物とＡｌ−Ｎｉ系金属間化合物とは、色調差（濃淡差）によって容易に区別される。Ａｌ−Ｌａ系金属間化合物の反射電子像は白く、Ａｌ−Ｎｉ系金属間化合物は灰色に写る。
【００３９】
参考のため、図１に、後記する実施例に記載の表１のＮｏ．５（本発明例）について、上記の方法で得られたＳＥＭ反射電子像（図１（ａ））、Ａｌ−Ｌａ系金属間化合物の画像解析結果（図１（ｂ））、Ａｌ−Ｎｉ系金属間化合物の画像解析結果（図１（ｃ））を示す。図１に示すように、Ａｌ−Ｌａ系金属間化合物の反射電子像は、Ａｌ−Ｎｉ系金属間化合物に比べ、白く写っている。
【００４０】
また、図２に、上記と同じＮｏ．５（本発明例）のＳＥＭ反射電子像について、母相（図２（ａ）中、１）、白色化合物（図２（ａ）中、２）、灰色化合物（図２（ａ）中、３）の組成をＥＤＸ分析した結果を夫々示す。母相１は、図２（ｂ）に示すようにＡｌのみから構成されており、白色化合物２は、図２（ｃ）に示すようにＡｌとＬａとから実質的に構成されており、灰色化合物３は、図２（ｄ）に示すようにＡｌとＮｉとから実質的に構成されていることが確認された。
【００４１】
次に、本発明のスパッタリングターゲットを製造する方法を説明する。
【００４２】
まず、Ｎｉ量が０．０５原子％以上５原子％以下、Ｌａ量が０．１０原子％以上１原子％以下のＡｌ−Ｎｉ−Ｌａ系Ａｌ基合金を用意する。
【００４３】
次に、上記のＡｌ基合金を用い、好ましくは、スプレイフォーミング法によってＡｌ基合金プリフォーム（最終的な緻密体を得る前の中間体）を製造した後、プリフォームを緻密化手段によって緻密化する。
【００４４】
ここで、スプレイフォーミング法は、各種の溶融金属をガスによってアトマイズし、半溶融状態・半凝固状態・固相状態に急冷させた粒子を堆積させ、所定形状の素形材（プリフォーム）を得る方法である。この方法によれば、溶解鋳造法や粉末焼結法などでは得ることが困難な大型のプリフォームを単一の工程で得られるほか、結晶粒を微細化でき、合金元素を均一に分散することができる、などの利点がある。
【００４５】
プリフォームの製造工程は、おおむね、（液相温度＋１５０℃）〜（液相温度＋３００℃）の範囲内で溶解し、Ａｌ基合金の溶湯を得る工程と、Ａｌ基合金の溶湯を、ガス流出量／溶湯流出量の比で表されるガス／メタル比が６Ｎｍ３／ｋｇ以上の条件でガスアトマイズし、微細化する工程と、微細化したＡｌ基合金を、スプレイ距離：約９００〜１２００ｍｍの条件でコレクターに堆積し、プリフォームを得る工程と、を包含する。
【００４６】
以下、図３および図４を参照しながら、プリフォームを得るための各工程を詳細に説明する。
【００４７】
図３は、本発明のプリフォームを製造するのに用いられる装置の一例を部分的に示す断面図である。図４は、図３中、Ｘの要部拡大図である。
【００４８】
図３に示す装置は、Ａｌ基合金を溶解するための誘導溶解炉１と、誘導溶解炉１の下方に設置されたガスアトマイザー３ａ、３ｂと、プリフォームを堆積するためのコレクター５とを備えている。誘導溶解炉１は、Ａｌ基合金の溶湯２を落下させるノズル６を有している。また、ガスアトマイザー３ａ、３ｂは、それぞれ、ガスをアトマイズするためのボビンのガス穴４ａ、４ｂを有している。コレクター５は、ステッピングモータなどの駆動手段（不図示）を有している。
【００４９】
まず、前述した組成のＡｌ基合金を用意する。このＡｌ基合金を誘導溶解炉１に投入した後、好ましくは、不活性ガス（例えば、Ａｒガス）雰囲気中で、Ａｌ基合金の液相温度に対し、おおむね、＋１５０℃〜＋３００℃の範囲内で溶解する。
【００５０】
溶解温度は、一般に、液相温度＋５０℃〜２００℃の範囲で実施されている (例えば、特開平９−２４８６６５号公報)が、本発明では、前述した２種類の金属間化合物の粒度分布を適切に制御するため、上記範囲に設定した。本発明で対象とするＡｌ−Ｎｉ−Ｌａ系Ａｌ基合金の場合は、おおむね、８００〜９５０℃で実施する。溶解温度が８００℃未満では、スプレイフォーミングにおいてノズルの閉塞が生じてしまい、一方、９５０℃を超えると、液滴温度が高くなるため、平均粒径３μｍ以上のＡｌ−Ｎｉ系金属間化合物が占める面積率が増加するため、所望のスプラッシュ低減効果が得られない（後記する実施例を参照）。合金の溶解温度は、（液相温度＋１５０℃）〜（液相温度＋３００℃）の範囲内であることが好ましい。本発明で対象とするＡｌ−Ｎｉ−Ｌａ系Ａｌ基合金の場合は、８００〜９５０℃であることが好ましく、８５０〜９５０℃であることがより好ましい。
【００５１】
次に、上記のようにして得られた合金の溶湯２を、ノズル６を介して不活性ガス雰囲気のチャンバー内（不図示）を落下させる。チャンバー内では、ガスアトマイザー３ａ、３ｂに設置されたボビンのガス穴４ａ、４ｂから高圧の不活性ガスジェット流が合金の溶湯２に吹き付けられ、これにより、合金の溶湯は微細化される。
【００５２】
ガスアトマイズは、上記のように不活性ガスあるいは窒素ガスを用いて行なうことが好ましく、これにより、溶湯の酸化が抑えられる。不活性ガスとしては、例えば、アルゴンガスなどが挙げられる。
【００５３】
ここで、ガス／メタル比は６Ｎｍ３／ｋｇ以上とする。ガス／メタル比は、ガス流出量（Ｎｍ３）／溶湯流出量（ｋｇ）の比で表される。本願明細書において、ガス流出量とは、Ａｌ基合金の溶湯をガスアトマイズするために、ボビンのガス穴４ａ、４ｂから流出されるガスの総量（最終的に使用した量）を意味する。また、本願明細書において、溶湯流出量とは、Ａｌ基合の溶湯が入った容器（誘導溶解炉１）の溶湯流出口（ノズル６）から流出される溶湯の総量を意味する。
【００５４】
ガス／メタル比が６Ｎｍ３／ｋｇ未満の場合、液滴のサイズが大きくなる傾向にあるため、冷却速度が低下し、平均粒径３μｍ超のＡｌ−Ｎｉ系金属間化合物の占積率が増加するため、所望の効果が得られない（後記する実施例を参照）。
【００５５】
ガス／メタル比は大きい程良く、例えば、６．５Ｎｍ３／ｋｇ以上であることが好ましく、７Ｎｍ３／ｋｇ以上であることがより好ましい。なお、その上限は特に限定されないが、ガスアトマイズ時の液滴流れの安定性やコストなどを考慮すると、１５Ｎｍ３／ｋｇとすることが好ましく、１０Ｎｍ３／ｋｇであることがより好ましい。
【００５６】
更に、対抗するガスアトマイズノズル中心軸６ａ、６ｂのなす角度を２αとしたとき、αを１〜１０°の範囲内に制御することが好ましい。対抗するガスアトマイズノズル中心軸６ａ、６ｂのなす角度２αとは、図４に示すように、溶湯２が真下に落下したときの線（スプレイ軸Ａに相当）に対するガスアトマイザー４ａ、４ｂのそれぞれの傾きαの合計角度を意味する。以下では、このαを「ガスアトマイズ出口角度α」と称する。ガスアトマイズ出口角度αは、１°以上７°以下であることがより好ましい。
【００５７】
次いで、上記のようにして微細化したＡｌ基合金（液滴）をコレクター５に堆積し、プリフォームを得る。
【００５８】
ここでは、スプレイ距離を９００〜１２００ｍｍの範囲内に制御することが好ましい。スプレイ距離とは液滴の集積位置を規定しており、図３に示すように、ノズル６の先端からコレクター５の中心までの距離Ｌを意味する。後述するように、コレクター５はコレクター角度βで傾斜しているため、スプレイ距離Ｌは、厳密には、ノズル６の先端と、コレクター５の中心がスプレイ軸Ａと接する点Ａ１との距離を意味している。ここで、スプレイ軸Ａとは、説明の便宜のため、Ａｌ基合金の液滴が真下に落下する方向を規定したものである。
【００５９】
一般に、スプレイフォーミングにおけるスプレイ距離は、おおむね、５００ｍｍ前後に制御していることが多いが、本発明では、上記２種類の金属間化合物について所望の粒度分布を得るため、上記の範囲に設定した（後記する実施例を参照）。９００ｍｍを下回ると、高温状態の液滴がコレクター上に堆積するために冷却速度が低下し、平均粒径３μｍ以上のＡｌ−Ｎｉ系金属間化合物の占積率が増加するため、所望の効果が得られない。一方、スプレイ距離が１２００ｍｍを超えると、歩留りが低下してしまう。スプレイ距離Ｌは、おおむね、９５０〜１１００ｍｍの範囲内であることがより好ましい。
【００６０】
更に、コレクター角度βを２０〜４５°の範囲内に制御することが好ましい。コレクター角度βは、図３に示すように、スプレイ軸Ａに対するコレクター５の傾きを意味する。
【００６１】
以上、プリフォームを得るための好ましい方法について説明した。
【００６２】
このようにして得られたＡｌ基合金プリフォームは、緻密化手段によって緻密化し、緻密体を得た後、緻密体に塑性加工を施すという、常法によってスパッタリングターゲットを製造すればよい。
【００６３】
まず、上記のプリフォームに緻密化手段を施すことによってＡｌ基合金緻密体を得る。緻密化手段としては、プリフォームを略等圧方向に加圧する方法、特に熱間で加圧する熱間静水圧加工（HIP：Hot Isostatic Pressing）を行うことが好ましい。具体的には、例えば、８０ＭＰａ以上の圧力下、４００〜６００℃の温度でＨＩＰ処理を行うことが好ましい。ＨＩＰ処理の時間は、おおむね、１〜１０時間の範囲内とすることが好ましい。
【００６４】
次に、Ａｌ基合金緻密体を鍛造してスラブを得る。
鍛造条件は、スパッタリングターゲットの製造に通常用いられる方法であれば特に限定されず、例えば、鍛造前のＡｌ基合金緻密体を約５００℃で１〜３時間程度加熱してから鍛造を行なうことが好ましい。
【００６５】
上記のようにして得られたスラブに対し、圧延温度３００〜５５０℃、および総圧下率４０〜９０％の条件で圧延を行なう。後記する実施例に示すように、本発明では、圧延条件を上記のように緻密に制御することが必要であり、いずれか一つでも上記範囲を外れた条件で圧延を行なうと、所望とする結晶方位が得られない。
【００６６】
ここで、総圧下率は下式で表される。
総圧下率（％）
＝{（圧延開始前の厚さ）−（圧延終了後の厚さ）}／（圧延開始前の厚さ）
×１００
【００６７】
なお、スプレイフォーミング法で製造したＡｌ基合金は、加工時に組織が変化し難いことから、冷間圧延および熱間圧延のどちらでも製造することができるが、上記の通り１パス当たりの加工率を高くするには、Ａｌ合金材を加熱して変形抵抗の低い温度域で加工することが効果的であるので、熱間圧延を採用することが好ましい。
【００６８】
次に、２５０〜５００℃の温度で０．５〜４時間加熱（焼鈍）を行なう。加熱処理時の雰囲気は、特に限定されず、大気中、不活性ガス中、および真空中のいずれの雰囲気下でも行なうことができるが、生産性やコストなどを考慮すれば、大気中で加熱することが好ましい。
【００６９】
上記の加熱処理を行った後、所定の形状に機械加工を行うと、所望のスパッタリングターゲットが得られる。
【実施例】
【００７０】
以下、実施例を挙げて本発明をより具体的に説明するが、本発明は、下記実施例に限定されず、本発明の趣旨に適合し得る範囲で適切に変更を加えて実施することも可能であり、それらはいずれも本発明の技術的範囲に含まれる。
【００７１】
実施例１
表１に示す種々の組成のＡｌ基合金を用い、下記のスプレイフォーミング法によってＡｌ基合金プリフォーム（密度：約５０〜６０％）を得た。
（スプレイフォーミング条件）
溶解温度        ：７５０〜１１００℃（表１を参照）
ガス／メタル比  ：５〜７Ｎｍ３／ｋｇ（表１を参照）
スプレイ距離    ：８００〜１３００ｍｍ
ガスアトマイズ出口角度α：７°
コレクター角度β：３５°
【００７２】
このようにして得られたプリフォームをカプセルに封入して脱気し、上記カプセル全体に熱間静水圧プレス（ＨＩＰ）を行い、Ａｌ−Ｎｉ−Ｌａ系Ａｌ基合金緻密体を得た。ＨＩＰ処理は、ＨＩＰ温度：５５０℃、ＨＩＰ圧力：８５ＭＰａ、ＨＩＰ時間：２時間で行なった。
【００７３】
次に、得られた緻密体を鍛造して板状の金属材とし、更に、板厚がほぼ最終製品（ターゲット）と同程度になるように圧延を行なった後、焼鈍し、機械加工（丸抜き加工および旋盤加工）を行って、円板状のＡｌ−（０．０２〜５．５原子％）Ｎｉ−（０．０５〜１．５）原子％Ｌａ系Ａｌ基合金スパッタリングターゲット（サイズ：直径１０１．６ｍｍ×厚さ５．０ｍｍ）を製造した。詳細な条件は以下のとおりである。
鋳造前の加熱条件：５００℃で２時間
圧延前の加熱条件：４００℃で２時間
総圧下率：５０％
焼鈍条件：４００℃で１時間
【００７４】
次に、上記の方法によって得られた各スパッタリングターゲットを用い、以下の条件でスパッタリングを行なったときに発生するスプラッシュ（初期スプラッシュ）の個数を測定した。
【００７５】
まず、Ｓｉウェーハ基板（サイズ：直径１００．０ｍｍ×厚さ０．５０ｍｍ）に対し、島津製作所(株)製「スパッタリングシステムＨＳＲ−５４２Ｓ」のスパッタリング装置を用いてＤＣマグネトロンスパッタリングを行った。スパッタリング条件は、以下のとおりである。
背圧：３．０×１０-6Ｔｏｒｒ以下、Ａｒガス圧：２．２５×１０-3Ｔｏｒｒ、
Ａｒガス流量：３０ｓｃｃｍ、スパッタパワー：８１１Ｗ、
極間距離：５１．６ｍｍ、基板温度：室温
【００７６】
このようにして、スパッタリングターゲット１枚につき、１６枚の薄膜（厚さ０．２ｍｍ）を形成した
【００７７】
次に、パーティクルカウンター[(株)トプコン製ウェーハ表面検査装置ＷＭ−３]を用い、上記薄膜の表面に認められたパーティクルの位置座標、サイズ（平均粒径）、および数を計測した。ここでは、サイズが３μｍ以上のものをパーティクルとみなしている。その後、この薄膜表面を光学顕微鏡観察（倍率：１０００倍）し、形状が半球形のものをスプラッシュとみなし、単位面積当たりのスプラッシュの個数を計測した。
【００７８】
詳細には、上記薄膜１枚につき、上記のスパッタリングを行なう工程を、Ｓｉウェーハ基板を差し替えながら、連続して、薄膜１６枚について同様に行い、スプラッシュの個数の平均値を「初期スプラッシュの発生数」とした。本実施例では、このようにして得られた初期スプラッシュの発生数が８個／ｃｍ２未満のものを「初期スプラッシュ軽減効果あり：合格（○）」とし、８個／ｃｍ２以上のものを「初期スプラッシュ軽減効果なし：不合格（×）」とした。
【００７９】
これらの結果を表１に併記する。参考のため、表１のＮｏ．５（本発明例）について、Ａｌ−Ｎｉ系金属間化合物の粒度分布を図５に、Ａｌ−Ｌａ系金属化合物の粒度分布を図６に示す。なお、図６には、便宜上、粒径が１．０μｍまでの粒度分布しか示していないが、粒径が１．０μｍを超えるサイズのものは全くなかった。
【００８０】
【表１】
2008127624.tif 000002
【００８１】
表１より、以下のように考察することができる。
Ｎｏ．２〜６、９〜１１、１４〜１５、１８、２０〜２２は、Ａｌ−Ｎｉ系金属間化合物およびＡｌ−Ｌａ系金属間化合物の粒度分布が適切に制御されているため、初期スプラッシュの軽減効果に優れている。
【００８２】
これに対し、上記金属間化合物の粒度分布が本発明の要件を満足しない下記の比較例は、以下の理由により、スプラッシュの発生を効果的に防止することができなかった。
【００８３】
Ｎｏ．１はＮｉ量が少ないＡｌ基合金を用いた例、Ｎｏ．７はＮｉ量が多いＡｌ基合金を用いた例であり、いずれも、スプラッシュの発生防止に寄与するＡｌ−Ｎｉ系金属間化合物の面積率が少ない。
【００８４】
Ｎｏ．８はＬａ量が少ないＡｌ基合金を用いた例、Ｎｏ．１２はＬａ量が多いＡｌ基合金を用いた例であり、いずれも、スプラッシュの発生防止に寄与するＡｌ−Ｌａ系金属間化合物の合計面積率が少ない。
【００８５】
Ｎｏ．１３は、低い溶解温度で製造した例であり、スプレイフォーミングにおいてノズルの閉塞が発生したため、その後の電子顕微鏡観察・画像解析を行うことができなかった。
【００８６】
Ｎｏ．１６は、高い溶解温度で製造した例であり、スプラッシュの発生防止に寄与するＡｌ−Ｎｉ系金属間化合物の合計面積率が少ない。
【００８７】
Ｎｏ．１７は、ガス／メタル比を低く設定して製造した例であり、スプラッシュの発生防止に寄与するＡｌ−Ｎｉ系金属間化合物の合計面積率が少ない。
【００８８】
Ｎｏ．１９は、スプレイ距離を短くして製造した例であり、スプラッシュの発生防止に寄与するＡｌ−Ｎｉ系金属間化合物の合計面積率が少ない。
【００８９】
Ｎｏ．２３は、スプレイ距離を長く設定して製造した例であり、スプレイフォーミングにおいて歩留り低下が発生したため、その後の電子顕微鏡観察・画像解析を行うことができなかった。
【図面の簡単な説明】
【００９０】
【図１】図１（ａ）は表１のＮｏ．５（本発明例）におけるＳＥＭ反射電子像、図１（ｂ）は上記ＳＥＭ反射電子像中のＡｌ−Ｌａ系金属間化合物の画像解析結果、図１（ｃ）は上記ＳＥＭ反射電子像中のＡｌ−Ｎｉ系金属間化合物の画像解析結果である。
【図２】図２（ａ）は表１のＮｏ．５（本発明例）のＳＥＭ反射電子像であり、図２（ｂ）は、図２（ａ）中、１（母相）の組成をＥＤＸ分析した結果を示す図、図２（ｃ）は、図２（ａ）中、２（白色化合物）の組成をＥＤＸ分析した結果を示す図、図２（ｄ）は、図２（ａ）中、３（灰色化合物）の組成をＥＤＸ分析した結果を示す図である。
【図３】図３は、プリフォームを製造するのに用いられる装置の一例を部分的に示す断面図である。
【図４】図４は、図３中、Ｘの要部拡大図である。
【図５】図５は、表１のＮｏ．５（本発明例）について、Ａｌ−Ｎｉ系金属間化合物の粒度分布を示すグラフである。
【図６】図６は、表１のＮｏ．５（本発明例）について、Ａｌ−Ｌａ系金属間化合物の粒度分布を示すグラフである。
【符号の説明】
【００９１】
１  誘導溶解炉
２  Ａｌ基合金の溶湯
３ａ、３ｂ  ガスアトマイザー
４ａ、４ｂ  ボビンのガス穴
５  コレクター
６  ノズル
６ａ、６ｂ  ガスアトマイズノズル中心軸
Ａ  スプレイ軸
Ｌ  スプレイ距離
α  ガスアトマイズ出口角度
β  コレクター角度
Ｌ  スプレイ距離
【図１】
2008127624.tif 000003
【図２】
2008127624.tif 000004
【図３】
2008127624.tif 000005
【図４】
2008127624.tif 000006
【図５】
2008127624.tif 000007
【図６】
2008127624.tif 000008